도 6 은 탄소 나노 튜브 속 의 황 또는 인 의 각각 의 공급원 으로서 용해 된 Li 2 SO 4 또는 LiPO 3 를 함유 하 는 Li 2 CO 3 의 전기 분해 에 의해 형성 된 황 및 질소 도핑 된 탄소 나노 튜브 생성물 의 SEM 영상 ( 600 ) 및 ( 602 ) 를 나타낸다 . SEM 영상 ( 600 ) 은 0 . 03 A cm - 2 의 낮 은 전류 밀도 ; 합성 동안 이러 한 합성 에 첨가 된 통상 의 ( Ni 200 ) 애노드 및 첨가 되 지 않 은 Ni 분말 에서 중간 0 . 8 Ah cm - 2 전하 로 생성 된 P - 헤테로 원자 길이 의 ( 300 - 600 μ m ) 생성물 을 나타낸다 . LiPO 3 의 사용 은 탄산 리튬 전해질 속 의 염 용해 를 촉진 한다 . 탄소 나노 튜브 를 함유 하 는 인 의 개선 된 길 이 및 수율 을 가져오 는 변화 는 1 % 내지 5 mol % 증가 의 LiPO 3 , 및 아연 도금 된 강철 보다 는 , 모넬 , 캐소드 의 사용 을 포함 한다 . 탄소 나노 튜브 생성물 의 전자 분산 형 분광학 ( Electron dispersive spectroscopy : EDS ) 은 탄소 나노 튜브 생성물 중 0 . 3 mole % 이 인 으로 측정 되 었 다 . 이 는 인 의 전기분 해 농도 보다 실질 적 으로 더 낮 으며 , P - 헤테로 원자 는 탄소 나노 튜브 에 불량 한 격자 매치 를 제공 할 수 있 다 .